(57)【要約】【課題】印刷物による樹脂製品の変質を防止し、また、インクジェットノズルからの吐出性能を改善する油性インクジェットインクを提供することである。【解決手段】下記一般式（１）で表されるエステル化合物を油性インクジェットインク用基剤として含む、油性インクジェットインクである。  Ｒ１−ＣＯ−Ｏ−Ｒ２          一般式（１）  （一般式（１）において、Ｒ１は、炭素数９〜１７の脂肪族炭化水素基であり、Ｒ２は、炭素数が２又は３である側鎖を有し、炭素数９〜１８の脂肪族炭化水素基である。）【選択図】なし【特許請求の範囲】
【請求項１】
下記一般式（１）で表されるエステル化合物を油性インクジェットインク用基剤として含む、油性インクジェットインク。
Ｒ１−ＣＯ−Ｏ−Ｒ２          一般式（１）
（一般式（１）において、
Ｒ１は、炭素数９〜１７の脂肪族炭化水素基であり、
Ｒ２は、炭素数が２又は３である側鎖を有し、炭素数９〜１８の脂肪族炭化水素基である。）
【請求項２】
前記一般式（１）においてＲ２の側鎖の炭素数が３であるエステル化合物を含む、請求項１に記載の油性インクジェットインク。
【請求項３】
１分子の炭素数が１９〜３６であり、炭素数が２又は３である側鎖を有するエステル化合物を２種以上含み、前記２種以上の１分子の炭素数が１９〜３６であり、炭素数が２又は３である側鎖を有するエステル化合物のうち１種以上は、前記一般式（１）で表されるエステル化合物である、請求項１又は２に記載の油性インクジェットインク。
【請求項４】
前記２種以上の１分子の炭素数が１９〜３６であり、炭素数が２又は３である側鎖を有するエステル化合物のうち１種以上は、前記一般式（１）においてＲ２の側鎖の炭素数が３であるエステル化合物である、請求項３に記載の油性インクジェットインク。
【請求項５】
前記２種以上の１分子の炭素数が１９〜３６であり、炭素数が２又は３である側鎖を有するエステル化合物のうち２種以上は、前記一般式（１）においてＲ２の側鎖の炭素数が３であるエステル化合物である、請求項３に記載の油性インクジェットインク。
【請求項６】
前記一般式（１）において、Ｒ２の炭素数が９〜１４であるエステル化合物を含む、請求項１から５のいずれか１項に記載の油性インクジェットインク。
【請求項７】
前記一般式（１）で表されるエステル化合物を基剤全量に対して４０質量％以上含む、請求項１から６のいずれか１項に記載の油性インクジェットインク。
【請求項８】
請求項１から７のいずれか１項に記載の油性インクジェットインク用の基剤。
【発明の詳細な説明】
【技術分野】
【０００１】
本発明は、油性インクジェットインク、及び油性インクジェットインク用基剤に関する。
【背景技術】
【０００２】
インクジェット記録方式は、流動性の高いインクジェットインクを微細なノズルから液滴として噴射し、ノズルに対向して置かれた記録媒体に画像を記録するものであり、低騒音で高速印字が可能であることから、近年急速に普及している。このようなインクジェット記録方式に用いられるインクとして、水を主溶媒として含有する水性インク、重合性モノマーを主成分として高い含有量で含有する紫外線硬化型インク（ＵＶインク）、ワックスを主成分として高い含有量で含有するホットメルトインク（固体インク）とともに、非水系溶剤を主溶媒として含有する、いわゆる非水系インクが知られている。非水系インクは、主溶媒が揮発性有機溶剤であるソルベントインク（溶剤系インク）と、主溶媒が低揮発性あるいは不揮発性の有機溶剤である油性インク（オイル系インク）に分類できる。ソルベントインクは主に有機溶剤の蒸発によって記録媒体上で乾燥するのに対して、油性インクは記録媒体への浸透が主となって乾燥する。
【０００３】
油性インクジェットインクによって画像形成された印刷物を、ポリプロピレン（ＰＰ）製等のクリアファイルに挟み込み保管すると、クリアファイルが変形する問題がある。この一因としては、クリアファイルが印刷面と接すると、インク成分によってクリアファイルの片面が変質して膨潤するためである。
特許文献１（特開２００７−１５４１４９号公報）では、透明ファイルを大きく変形させることなく、高い吐出安定性を有するインクジェット用非水系インク組成物として、顔料と分散剤と非水系溶媒とを含有し、非水系溶媒の全重量の５０％以上は、炭素数２４以上３６以下のエステル系溶媒であるインクを提案している。
【０００４】
特許文献２（特開２０１８−１７２６５７号公報）では、クリアファイル等の樹脂製品の変質、変形を防止し、インクジェットノズルからのインクの吐出性を改善するために、油性インクジェットインクにおいて、１分子の炭素数が１２〜２３であり、炭素数４以上の側鎖を有する分岐アルキル基がエステル結合に結合する脂肪酸エステル系溶剤を用いることが提案されている。
【先行技術文献】
【特許文献】
【０００５】
【特許文献１】特開２００７−１５４１４９号公報
【特許文献２】特開２０１８−１７２６５７号公報
【発明の概要】
【発明が解決しようとする課題】
【０００６】
高炭素数のエステル化合物は、比較的に高粘度となる傾向がある。高粘度のエステル化合物を用いたインクでは、インクジェットノズルからの吐出性能が十分に得られない問題がある。特許文献１では、高炭素数のエステル系溶媒を用いているため、インクを加熱して粘度を低下させて吐出させている。
また、高炭素数のエステル化合物であっても、エステル結合に結合する炭素鎖が直鎖であると、クリアファイルの変形防止の効果を十分に得られない傾向がある。また、エステル結合に結合する炭素鎖が炭素数１の側鎖を有する場合にも、同じような傾向がある。
【０００７】
特許文献２では、脂肪酸エステル系溶剤の分岐構造を検討し、脂肪酸エステル系溶剤が炭素数４以上の側鎖を有する分岐アルキル基を有することで、側鎖部分が立体障害となって、クリアファイル表面に溶剤が入り込むことを防止しようとしている。
さらに、クリアファイル等の樹脂製品の変形を防止する観点、及びインクジェットノズルからの吐出性能を改善する観点から、インクにより好ましく配合するための溶剤が検討されている。
【０００８】
本発明の一目的としては、印刷物による樹脂製品の変質を防止し、また、インクジェットノズルからの吐出性能を改善する油性インクジェットインクを提供することである。
【課題を解決するための手段】
【０００９】
本発明の一実施形態としては、下記一般式（１）で表されるエステル化合物を油性インクジェットインク用基剤として含む、油性インクジェットインクである。
Ｒ１−ＣＯ−Ｏ−Ｒ２          一般式（１）
（一般式（１）において、Ｒ１は、炭素数９〜１７の脂肪族炭化水素基であり、Ｒ２は、炭素数が２又は３である側鎖を有し、炭素数９〜１８の脂肪族炭化水素基である。）
本発明の他の実施形態としては、上記に記載の油性インクジェットインク用の基剤である。
【発明の効果】
【００１０】
本発明の一実施形態によれば、印刷物による樹脂製品の変質を防止し、また、インクジェットノズルからの吐出性能を改善する油性インクジェットインクを提供することができる。
【発明を実施するための形態】
【００１１】
以下、本発明を一実施形態を用いて説明する。以下の実施形態における例示が本発明を限定することはない。
【００１２】
一実施形態による油性インクジェットインク（以下、単にインクと称することがある。）としては、下記一般式（１）で表されるエステル化合物を油性インクジェットインク用基剤として含むことを特徴とする。
Ｒ１−ＣＯ−Ｏ−Ｒ２          一般式（１）
（一般式（１）において、Ｒ１は、炭素数９〜１７の脂肪族炭化水素基であり、Ｒ２は、炭素数が２又は３である側鎖を有し、炭素数９〜１８の脂肪族炭化水素基である。）
【００１３】
この油性インクジェットインクに用いることで、印刷物による樹脂製品の変質を防止することができ、また、インクジェットノズルからの吐出性能を改善することができる。
【００１４】
特に、この一般式（１）で表されるエステル化合物を基剤として用いるインクによれば、印刷物をポリプロピレン（ＰＰ）製等のクリアファイルで挟み込む場合に、クリアファイルの変形を防止することができる。クリアファイルは透明から半透明の樹脂製シートであり、また、着色された不透明の樹脂製シートであってもよい。
クリアファイルの内側の面が印刷物と接触すると、インク成分がクリアファイルに作用して、クリアファイルの内側の面が体積変化し、クリアファイルが反り返るような変形をする場合がある。これは、クリアファイル表面の微小孔に、インク成分、特に溶剤成分が入り込み、クリアファイルを膨潤させることで顕著になると考えられる。
【００１５】
また、一般式（１）で表されるエステル化合物を用いることで、側鎖部分が立体障害となって、クリアファイル表面の微小孔に、このエステル化合物が入り込むことを防止することができる。このエステル化合物を用いることで、印刷物によるクリアファイルの変形を防止することができる。
このエステル化合物では、アルコール側の炭素鎖Ｒ２が炭素数２又は３の側鎖を有する分岐構造を有することで、側鎖部分が立体構造となって、クリアファイル表面の微小孔に、このエステル化合物が入り込むことを防止することができる。
また、このエステル化合物は、アルコール側の炭素鎖Ｒ２において、側鎖の炭素数が２又は３であることで、比較的に低粘性でありながら高沸点であるため、インクジェットプリンタにインクを装填する場合に、インクジェットノズルからのインクの吐出性能を改善することができる。また、このエステル化合物は、比較的に高沸点であるため、インクジェットノズルからのインクの揮発を防止して、長期にわたり吐出性能の低下を防止することができる。
【００１６】
油性インクジェットインク用の基剤は、複数種類のインクに共通して用いることができる成分を含む組成物である。この基剤に色材等を添加することで、インクを提供することができる。例えば、基剤を予め一括して作製しておき、小分けにした複数の基剤に、それぞれ異なる色材を添加することで、多色のインクを提供することができる。
基剤は、主に溶剤を含む。基剤は、溶剤以外の成分を含んでもよいが、各種のインクに適用でき、また、長期の保管に適するように、溶剤を主成分として含むことが好ましく、溶剤のみからなることがより好ましい。
【００１７】
油性インクジェットインクは、下記一般式（１）で表されるエステル化合物を油性インクジェットインク用基剤として含むことが好ましい。
Ｒ１−ＣＯ−Ｏ−Ｒ２          一般式（１）
一般式（１）において、Ｒ１は、炭素数９〜１７の脂肪族炭化水素基であることが好ましい。
Ｒ１は、飽和又は不飽和の、直鎖又は分岐の脂肪族炭化水素基であってよく、具体的には、直鎖又は分岐のアルキル基、又は直鎖又は分岐の不飽和炭化水素基であってよく、好ましくは、直鎖のアルキル基、又は直鎖の不飽和炭化水素基である。Ｒ１が分岐のアルキル基、又は分岐の不飽和炭化水素基である場合は、側鎖の炭素数は３以下が好ましく、２又は３がより好ましい。
【００１８】
Ｒ１の炭素数は、９以上が好ましく、１０以上がより好ましく、１１以上がさらに好ましい。これによって、エステル結合を介して、Ｒ２とともにＲ１がある程度の長さの炭素鎖となるため、溶剤の揮発を抑えることができる。
Ｒ１の炭素数は、１７以下が好ましく、１５以下がより好ましく、１３以下がさらに好ましい。これによって、アルコール側の炭素鎖Ｒ２がある程度の長さであることから、脂肪酸側の炭素数Ｒ１の炭素数がこの範囲であることで、溶剤が高粘度化することを防止し、インクの吐出性能をより改善することができる。
例えば、Ｒ１の炭素数は、９〜１７が好ましく、１０〜１５がより好ましく、１１〜１３であってよい。
【００１９】
Ｒ１で表されるアルキル基としては、例えば、ノニル基、デシル基、ウンデシル基、ドデシル基、トリデシル基、テトラデシル基、ペンタデシル基、ヘキサデシル基、ヘプタデシル基、イソノニル基、イソウンデシル基等が挙げられる。
Ｒ１で表される不飽和炭化水素基としては、例えば、１個の炭素−炭素二重結合を有する一価の不飽和鎖式炭化水素基（アルケニル基）、２個の炭素−炭素二重結合を有する二価の不飽和鎖式炭化水素基、３個の炭素−炭素二重結合を有する三価の不飽和鎖式炭化水素基等が挙げられる。例えば、オレイン酸、リノール酸、リノレン酸、エライジン酸、ミリストレイン酸、パルミトレイン酸等に由来して導入される官能基である。
【００２０】
一般式（１）において、Ｒ２は、炭素数が２又は３である側鎖を有し、炭素数９〜１８の脂肪族炭化水素基であることが好ましい。
Ｒ２は、飽和又は不飽和の分岐の脂肪族炭化水素基であってよく、具体的には、分岐アルキル基、又は分岐の不飽和炭化水素基であり、好ましくは、分岐アルキル基である。
Ｒ２は、炭素数が２又は３である側鎖を有することが好ましく、具体的には、側鎖としてエチル基、プロピル基、イソプロピル基を有することが好ましい。これによって、樹脂製品の変質を防止することができる。
Ｒ２は、炭素数が３である側鎖を有することがより好ましく、なかでも側鎖がプロピル基であることが好ましい。これによって、エステル化合物の分子構造が嵩高くなって、樹脂製品の変質をより防止することができる。
【００２１】
Ｒ２は、炭素数が２又は３である側鎖を１個、又は２個以上有してもよい。Ｒ２は、炭素数が１であるメチル基を側鎖としてさらに有してもよい。また、Ｒ２は、炭素数が４以上の側鎖をさらに有してもよい。一方で、Ｒ２は、炭素数が２又は３である側鎖を有し、全体の炭素数が９〜１８であることで、分子構造を十分に嵩高くし、低粘性とすることができることから、Ｒ２において、全ての側鎖は、炭素数が２又は３であることが好ましい。さらに、Ｒ２において、側鎖数は１個であり、かつ、側鎖の炭素数が２又は３であることが好ましい。
【００２２】
Ｒ２の炭素数は、９以上が好ましく、１０以上がより好ましい。これによって、エステル結合を介して、Ｒ１とともにＲ２がある程度の長さの炭素鎖となるため、溶剤の揮発を抑えることができる。
Ｒ２の炭素数は、１８以下が好ましく、１６以下がより好ましく、１４以下がさらに好ましい。これによって、Ｒ２が高炭素数となって溶剤粘度が上昇することを防止し、インクの吐出性能をより改善することができる。
例えば、Ｒ２の炭素数は、９〜１８が好ましく、１０〜１６がより好ましく、１０〜１４であってよい。
【００２３】
Ｒ２で表される分岐アルキル基としては、例えば、２−プロピルヘキシル基、２−エチルへプチル基、２−プロピルへプチル基、２−エチルオクチル基、２−プロピルノニル基、２−プロピルウンデシル基、２−プロピルドデシル基、２-プロピルトリデシル基、１−エチルヘプチル基、１−プロピルヘキシル基、１−プロピルへプチル基、１−エチルノニル基、１−プロピルオクチル基、１−エチルデシル基、１−エチルヘキサデシル基等が挙げられる。
【００２４】
一般式（１）で表されるエステル化合物において、１分子中の炭素数は１９以上が好ましく、２０以上がより好ましい。これによって、Ｒ１及びＲ２のそれぞれの炭素数を十分に確保して、エステル化合物の分子構造を嵩高くし、樹脂製品表面への溶剤の入り込みを防止し、樹脂製品の変質を防止することができる。また、この範囲では、エステル化合物の揮発性を抑制して、揮発成分によって樹脂製品が変質することをより防止することができる。また、インクジェットノズルに収容されたインクから揮発成分が揮発することを抑制して、長期に渡って、吐出性能の低下を防止することができる。
一般式（１）で表されるエステル化合物において、１分子中の炭素数は３６以下が好ましく、３０以下がより好ましく、２８以下がより好ましい。高炭素数になると高粘度となることがあるため、エステル化合物の炭素数がこの範囲であることで、インクを低粘度化して、吐出性能を改善することができる。吐出性能の観点から、エステル化合物の炭素数は２３以下が好ましく、２２以下がより好ましい。
例えば、一般式（１）で表されるエステル化合物において、１分子中の炭素数は、１９〜３６が好ましく、２０〜３０がより好ましく、２０〜２８であってよい。
【００２５】
一般式（１）で表されるエステル化合物の好ましい具体例としては、２−プロピル−１−ヘプタノールと、デカン酸、ドデカン酸、テトラデカン酸、オレイン酸等の脂肪酸とのエステル化合物等を挙げることができる。
より具体的には、デカン酸２−プロピルヘプチル、ドデカン酸２−プロピルヘプチル、テトラデカン酸２−プロピルヘプチル、オレイン酸２−プロピルヘプチル等を好ましく用いることができる。
【００２６】
油性インクジェットインクにおいて、基剤は、上記した一般式（１）で表されるエステル化合物の中から１種を単独で含む単一成分の溶剤であってよい。
また、基剤は、２種以上の溶剤を含む混合溶剤であってもよく、２種以上の溶剤のうち１種以上は一般式（１）で表されるエステル化合物であることが好ましい。
基剤が２種以上の溶剤を含む混合溶剤である場合、全ての溶剤が上記した一般式（１）で表されるエステル化合物の中から選択される溶剤であってよく、又は、上記した一般式（１）で表されるエステル化合物とその他の溶剤との組み合わせであってよい。
一般式（１）で表されるエステル化合物と組み合わせるその他の溶剤としては、その他のエステル化合物、石油系炭化水素溶剤、アルコール系溶剤、脂肪酸系溶剤等、又はこれらの組み合わせであってよい。
【００２７】
好ましくは、基剤は、２種以上のエステル化合物を含み、２種以上のエステル化合物のうち１種以上は一般式（１）で表されるエステル化合物である。
混合溶剤として、一般式（１）で表されるエステル化合物以外のその他のエステル化合物を用いる場合では、その他のエステル化合物としては、アルコール側及び脂肪酸側の炭素鎖がいずれも直鎖状である直鎖の脂肪酸エステルであってもよく、又は、アルコール側及び脂肪酸側の炭素鎖の少なくとも一方に側鎖を有する分岐の脂肪酸エステルであってもよい。
【００２８】
より好ましくは、基剤は、１分子の炭素数が１９〜３６であり、炭素数が２又は３である側鎖を有するエステル化合物を２種以上含み、２種以上の１分子の炭素数が１９〜３６であり、炭素数が２又は３である側鎖を有するエステル化合物のうち１種以上は、一般式（１）で表されるエステル化合物である。
２種以上のエステル化合物を用いる場合に、互いに異なるエステル化合物において、それぞれ側鎖の炭素数が２又は３であることで、分子構造が似ていることから、混合溶剤の粘度が低下する傾向があり、インクにおいて吐出性能の改善により役立つことができる。
２種以上のエステル化合物を用いる場合において、一般式（１）で表されるエステル化合物として、一般式（１）で表されるエステル化合物においてＲ２の側鎖の炭素数が３であるエステル化合物を１種以上含むことが好ましく、２種以上含むことがより好ましい。
さらに、２種以上のエステル化合物を用いる場合において、全てのエステル化合物が一般式（１）で表されるエステル化合物であることが好ましく、なかでも、全てのエステル化合物が一般式（１）で表されるエステル化合物においてＲ２の側鎖の炭素数が３であるエステル化合物であることが好ましい。
【００２９】
また、２種以上のエステル化合物を用いる場合に、２種以上のエステル化合物は、それぞれ１分子の炭素数が１９以上が好ましく、２０以上がより好ましい。これによって、エステル化合物の揮発性を抑制して、樹脂製品表面への入り込みをより抑制することができ、また、インクにおいて吐出性能をより改善することができる。
２種以上のエステル化合物を用いる場合に、２種以上のエステル化合物は、それぞれ１分子の炭素数が３６以下が好ましく、３０以下がより好ましく、２８以下がさらに好ましい。これによって、エステル化合物の高粘度化を抑制して、インクにおいて吐出性能をより改善することができる。
例えば、２種以上のエステル化合物を用いる場合に、２種以上のエステル化合物は、それぞれ１分子の炭素数が１９〜３６が好ましく、２０〜３０がより好ましく、２０〜２８であってよい。
【００３０】
その他のエステル化合物の中で、１分子の炭素数が１９〜３６であり、炭素数が２又は３である側鎖を有するエステル化合物としては、例えば、ドデカン酸２−エチルヘキシル、２−エチルヘキサン酸ドデシル、２−エチルヘキサン酸セチル、２−エチルヘキサン酸イソセチル等が挙げられる。
【００３１】
さらに、その他のエステル化合物としては、例えば、１分子の炭素数が１９〜３６、好ましくは２０〜３４、より好ましくは２２〜３０であるエステル化合物を好ましく用いることができ、具体的には、ドデカン酸オクチル、パルミチン酸ヘキシル、パルミチン酸オクチル、オレイン酸メチル、オレイン酸エチル、オレイン酸ブチル、オレイン酸ヘキシル、リノール酸メチル、リノール酸エチル、ステアリン酸ブチル、ステアリン酸ヘキシル、大豆油メチル、トール油メチル等の直鎖状の脂肪酸エステル；イソノナン酸イソデシル、イソノナン酸イソトリデシル、パルミチン酸イソステアリル、イソステアリン酸イソプロピル、パルミチン酸イソプロピル、パルミチン酸イソオクチル、オレイン酸イソプロピル、リノール酸イソブチル、ステアリン酸イソオクチル、大豆油イソブチル、トール油イソブチル等の側鎖の炭素数が１のアルキル基を有する脂肪酸エステル等が挙げられる。
【００３２】
一般式（１）で表されるエステル化合物は、基剤全量に対し、特に制限されないが、１０質量％以上で含まれてよい。
クリアファイル変形を防止する観点から、その他の溶剤による影響を排除するために、一般式（１）で表されるエステル化合物は、基剤全量に対し、好ましくは４０質量％以上であり、より好ましくは５０質量％以上であり、さらに好ましくは７０質量％以上であり、例えば、９０質量％以上であってもよく、さらに１００質量％であってもよい。
【００３３】
基剤にその他のエステル化合物が含まれる場合、その他のエステル化合物は、基剤全量に対し、１０質量％以上が好ましく、２０質量％以上がより好ましい。この範囲でその他のエステル化合物が含まれることで、混合溶剤を低粘度化することができる。特に、その他のエステル化合物として、１分子の炭素数が１９〜３６であり、炭素数が２又は３である側鎖を有するエステル化合物を用いる場合に、一般式（１）で表されるエステル化合物を単独で用いる場合に比べて、混合溶剤をより低粘度化することができる。
また、その他のエステル化合物は、基剤全量に対し、６０質量％以下が好ましく、３０質量％以下がより好ましい。この範囲で、一般式（１）で表されるエステル化合物との配合割合がより好ましい範囲となって、樹脂製品の変質防止と吐出性能とをよりバランスよく改善することができる。
【００３４】
基剤に色材等を添加したインクの状態において、インク全量に対する一般式（１）で表されるエステル化合物の配合量は、基剤全体の使用量に応じて異なるが、１０〜９８質量％で含まれてよく、２０〜９０質量％で含まれてもよい。
一般式（１）で表されるエステル化合物は、インク全量に対し、２０質量％以上が好ましく、３０質量％以上がより好ましく、５０質量％以上がさらに好ましい。これによって、樹脂製品の変質をより防止することができる。
【００３５】
基剤にその他のエステル化合物が含まれる場合、基剤に色材等を添加したインクの状態において、インク全量に対するその他のエステル化合物の配合量は、基剤全体の使用量に応じて異なるが、５〜６０質量％で含まれてよく、１０〜３０質量％で含まれてもよい。
【００３６】
上記した一般式（１）で表されるエステル化合物は、これに限定されないが、以下の方法によって合成することができる。
一般式（１）で表されるエステル化合物は、アルコールと脂肪酸とを反応させて得ることができる。原料のアルコールに炭素数２又は３の側鎖を有し、炭素数が9以上であるアルコール等を用いることができる。また、ヒドロキシ基が３位に位置し、炭素数が９以上である２級アルコール、ヒドロキシ基が４位に位置し、炭素数が９以上である２級アルコール等を用いることができる。
反応温度は、脂肪酸及びアルコールの種類に応じて８０〜２３０℃の範囲で調節することができる。反応時間は、脂肪酸及びアルコールの種類や、原料の使用量に応じて１〜４８時間の範囲で調節することができる。エステル化反応に際して生成する水分を除去することが好ましい。
脂肪酸とアルコールとは、モル比で１：１で反応させることが好ましい。
反応に際して、触媒を適量で用いてもよい。触媒としては、例えば、濃硫酸、パラトルエンスルホン酸、メタンスルホン酸等の酸触媒；水酸化ナトリウム、水酸化カリウム等のアルカリ触媒、アルミニウムテトライソプロポキシド、チタンテトライソプロポキシド等のルイス酸触媒等が挙げられる。
【００３７】
また、２種以上のエステル化合物を含む混合溶剤である基剤を作製する一方法として、アルコール及び脂肪酸のうち少なくとも一方を２種以上として、アルコールと脂肪酸との混合物を用意し、この混合物をエステル化することで、２種以上のエステル化合物を得ることができる。
また、１種のアルコールと１種の脂肪酸とを用いてエステル化合物を合成し、合成後に、２種以上のエステル化合物を混合することで、２種以上のエステル化合物を含む混合溶剤である基剤を作製することも可能である。
【００３８】
原料となる炭素数２又は３の側鎖を有するアルコールとしては、例えば、２−プロピル−１−ヘキサノール、２−エチル−１−ヘプタノール、２−プロピル−１−ヘプタノール、２−エチル−１−オクタノール、２−プロピル−１−ノナノール、２−プロピル−１−ウンデカノール、２−プロピル−１−ドデカノール、２-プロピル−１−トリデカノール等を挙げることができる。
【００３９】
原料となる２級アルコールとしては、例えば、３−ノナノール、４−ノナノール、４−デカノール、３−ウンデカノール、４−ウンデカノール、３−ドデカノール、３−オクタデカノール等を挙げることができる。
【００４０】
原料となる脂肪酸としては、直鎖の飽和又は不飽和の直鎖脂肪酸を用いることが好ましく、例えば、デカン酸、ウンデカン酸、ドデカン酸、トリデカン酸、テトラデカン酸、ヘキサデカン酸、ヘプタデカン酸、オクタデカン酸、イソウンデカン酸、オレイン酸、リノール酸、リノレン酸、ミリストレイン酸、パルミトレイン酸、エライジン酸等を挙げることができる。
【００４１】
油性インクジェットインクには、基剤として、上記したエステル化合物以外に、その他の非水系溶剤が含まれてもよい。
その他の非水系溶剤としては、非極性有機溶剤及び極性有機溶剤のいずれも使用できる。なお、一実施形態において、非水系溶剤には、１気圧２０℃において同容量の水と均一に混合しない非水溶性有機溶剤を用いることが好ましい。
その他の非水系溶剤としては、例えば、脂肪族炭化水素溶剤、脂環式炭化水素溶剤、芳香族炭化水素溶剤等の石油系炭化水素溶剤等の非極性有機溶剤；高級アルコール系溶剤、高級脂肪酸系溶剤等の極性有機溶剤等が挙げられる。
【００４２】
その他の非水系溶剤の中で石油系炭化水素溶剤等の非極性有機溶剤の蒸留初留点は、１００℃以上であることが好ましく、１５０℃以上であることがより好ましく、２００℃以上であることが一層好ましい。蒸留初留点はＪＩＳ  Ｋ００６６「化学製品の蒸留試験方法」に従って測定することができる。
その他の非水系溶剤の中で高級アルコール系溶剤、高級脂肪酸系溶剤等の極性有機溶剤の沸点は、１５０℃以上であることが好ましく、２００℃以上であることがより好ましく、２５０℃以上であることがさらに好ましい。なお、沸点が２５０℃以上の非水系溶剤には、沸点を示さない非水系溶剤も含まれる。
【００４３】
一般式（１）で表されるエステル化合物と組み合わせて、上記したその他の非水系溶剤を用いる場合は、クリアファイルの変形を防止するために、その他の非水系溶剤として、高沸点溶剤を用いることが好ましい。高沸点溶剤としては、蒸留初留点が２００℃以上である非極性有機溶剤、沸点が２５０℃以上の極性有機溶剤、又はこれらの組み合わせを用いることが好ましい。
【００４４】
一実施形態による油性インクジェットインクは、上記した一般式（１）で表されるエステル化合物を基剤として含むとともに、色材をさらに含むことができる。
【００４５】
インクは、色材として顔料、染料、又はこれらの組み合わせを含むことができる。
顔料としては、アゾ顔料、フタロシアニン顔料、多環式顔料、染付レーキ顔料等の有機顔料；及び、カーボンブラック、金属酸化物等の無機顔料を用いることができる。アゾ顔料としては、溶性アゾレーキ顔料、不溶性アゾ顔料及び縮合アゾ顔料等が挙げられる。フタロシアニン顔料としては、銅フタロシアニン顔料等の金属フタロシアニン顔料、及び無金属フタロシアニン顔料等が挙げられる。多環式顔料としては、キナクリドン系顔料、ペリレン系顔料、ペリノン系顔料、イソインドリン系顔料、イソインドリノン系顔料、ジオキサジン系顔料、チオインジゴ系顔料、アンスラキノン系顔料、キノフタロン系顔料、金属錯体顔料及びジケトピロロピロール（ＤＰＰ）等が挙げられる。カーボンブラックとしては、ファーネスカーボンブラック、ランプブラック、アセチレンブラック、チャンネルブラック等が挙げられる。金属酸化物としては、酸化チタン、酸化亜鉛等が挙げられる。これらの顔料は単独で、または２種以上を組み合わせて用いてもよい。
【００４６】
顔料の平均粒子径としては、吐出安定性と保存安定性の観点から、３００ｎｍ以下であることが好ましく、より好ましくは２００ｎｍ以下であり、さらに好ましくは１５０ｎｍ以下であり、一層好ましくは１００ｎｍ以下である。
顔料は、インク全量に対し、通常０．０１〜２０質量％であり、印刷濃度とインク粘度の観点から、１〜１５質量％であることが好ましく、４〜１０質量％であることが一層好ましい。
【００４７】
インク中で顔料を安定して分散させるために、顔料とともに顔料分散剤を用いることができる。
顔料分散剤としては、例えば、水酸基含有カルボン酸エステル、長鎖ポリアミノアマイドと高分子量酸エステルの塩、高分子量ポリカルボン酸の塩、長鎖ポリアミノアマイドと極性酸エステルの塩、高分子量不飽和酸エステル、ビニルピロリドンと長鎖アルケンとの共重合体、変性ポリウレタン、変性ポリアクリレート、ポリエーテルエステル型アニオン系活性剤、ポリオキシエチレンアルキルリン酸エステル、ポリエステルポリアミン等が好ましく用いられる。
【００４８】
顔料分散剤の市販品例としては、例えば、アイ・エス・ピー・ジャパン株式会社製「アンタロンＶ２１６（ビニルピロリドン・ヘキサデセン共重合体）、Ｖ２２０（ビニルピロリドン・エイコセン共重合体）」（いずれも商品名）；日本ルーブリゾール株式会社製「ソルスパース１３９４０（ポリエステルアミン系）、１６０００、１７０００、１８０００（脂肪酸アミン系）、１１２００、２４０００、２８０００」（いずれも商品名）；ＢＡＳＦジャパン株式会社製「エフカ４００、４０１、４０２、４０３、４５０、４５１、４５３（変性ポリアクリレート）、４６、４７、４８、４９、４０１０、４０５５（変性ポリウレタン）」（いずれも商品名）；楠本化成株式会社製「ディスパロンＫＳ−８６０、ＫＳ−８７３Ｎ４（ポリエステルのアミン塩）」（いずれも商品名）；第一工業製薬株式会社製「ディスコール２０２、２０６、ＯＡ−２０２、ＯＡ−６００（多鎖型高分子非イオン系）」（いずれも商品名）；ビックケミー・ジャパン株式会社製「ＤＩＳＰＥＲＢＹＫ２１５５、９０７７」（いずれも商品名）；クローダジャパン株式会社製「ＨｙｐｅｒｍｅｒＫＤ２、ＫＤ３、ＫＤ１１、ＫＤ１２」（いずれも商品名）等が挙げられる。
【００４９】
顔料分散剤は、上記顔料を十分にインク中に分散可能な量であれば足り、適宜設定できる。例えば、質量比で、顔料１に対し顔料分散剤を０．１〜５で配合することができ、好ましくは０．１〜１である。また、顔料分散剤は、インク全量に対し、０．０１〜１０質量％で配合することができ、好ましくは０．０１〜８質量％であり、より好ましくは０．１〜６質量％である。
【００５０】
染料としては、当該技術分野で一般に用いられているものを任意に使用することができる。油性インクでは、染料は、インクの非水系溶剤に親和性を示すことで、貯蔵安定性がより良好となるため、油溶性染料を用いることが好ましい。
油溶性染料としては、アゾ染料、金属錯塩染料、ナフトール染料、アントラキノン染料、インジゴ染料、カーボニウム染料、キノンイミン染料、キサンテン染料、シアニン染料、キノリン染料、ニトロ染料、ニトロソ染料、ベンゾキノン染料、ナフトキノン染料、フタロシアニン染料、金属フタロシアニン染料等を挙げることができる。これらは単独で、または複数種を組み合わせて使用してもよい。
染料は、インク全量に対し、通常０．０１〜２０質量％であり、印刷濃度とインク粘度の観点から、１〜１５質量％であることが好ましく、４〜１０質量％であることが一層好ましい。
【００５１】
上記各成分に加えて、油性インクには、本発明の効果を損なわない限り、各種添加剤が含まれていてよい。添加剤としては、ノズルの目詰まり防止剤、酸化防止剤、導電率調整剤、粘度調整剤、表面張力調整剤、酸素吸収剤等を適宜添加することができる。これらの種類は、特に限定されることはなく、当該分野で使用されているものを用いることができる。
【００５２】
インクは、色材及び基剤を含む各成分を混合することで作製することができる。好ましくは、各成分を一括ないし分割して混合及び撹拌してインクを作製することができる。具体的には、ビーズミル等の分散機に全成分を一括又は分割して投入して分散させ、所望により、メンブレンフィルター等のろ過機を通すことにより調製できる。
【００５３】
油性インクジェットインクとしての粘度は、インクジェット記録システムの吐出ヘッドのノズル径や吐出環境等によってその適性範囲は異なるが、一般に、２３℃において５〜３０ｍＰａ・ｓであることが好ましく、５〜１５ｍＰａ・ｓであることがより好ましく、８〜１３ｍＰａ・ｓであることが、一層好ましい。
【００５４】
インクジェットインクを用いた印刷方法としては、特に限定されず、ピエゾ方式、静電方式、サーマル方式など、いずれの方式のものであってもよい。インクジェット記録装置を用いる場合は、デジタル信号に基づいてインクジェットヘッドから一実施形態によるインクを吐出させ、吐出されたインク液滴を記録媒体に付着させるようにすることが好ましい。
一実施形態によるインクは、クリアファイルの変形を防止しながら、低粘性でインクジェットノズルからの吐出に適するため、常温（２３℃）付近で適性に吐出することが可能である。
【００５５】
一実施形態において、記録媒体は、特に限定されるものではなく、普通紙、コート紙、特殊紙等の印刷用紙、布、無機質シート、フィルム、ＯＨＰシート等、これらを基材として裏面に粘着層を設けた粘着シート等を用いることができる。これらの中でも、インクの浸透性の観点から、普通紙、コート紙等の印刷用紙を好ましく用いることができる。
【００５６】
ここで、普通紙とは、通常の紙の上にインクの受容層やフィルム層等が形成されていない紙である。普通紙の一例としては、上質紙、中質紙、ＰＰＣ用紙、更紙、再生紙等を挙げることができる。普通紙は、数μｍ〜数十μｍの太さの紙繊維が数十から数百μｍの空隙を形成しているため、インクが浸透しやすい紙となっている。
【００５７】
また、コート紙としては、マット紙、光沢紙、半光沢紙等のインクジェット用コート紙や、いわゆる塗工印刷用紙を好ましく用いることができる。ここで、塗工印刷用紙とは、従来から凸版印刷、オフセット印刷、グラビア印刷等で使用されている印刷用紙であって、上質紙や中質紙の表面にクレーや炭酸カルシウム等の無機顔料と、澱粉等のバインダーを含む塗料により塗工層を設けた印刷用紙である。塗工印刷用紙は、塗料の塗工量や塗工方法により、微塗工紙、上質軽量コート紙、中質軽量コート紙、上質コート紙、中質コート紙、アート紙、キャストコート紙等に分類される。
【実施例】
【００５８】
以下、本発明を実施例により詳細に説明する。本発明は以下の実施例に限定されない。
【００５９】
「エステル化合物の用意」
以下の手順にしたがって、基剤１〜１３としてエステル化合物を用意した。基剤１〜１３のエステル化合物の詳細について表１に示す。基剤のエステル化合物（Ｒ１−ＣＯ−Ｏ−Ｒ２）において、Ｒ１の炭素数、Ｒ２の炭素数、Ｒ２の側鎖の炭素数を表中に示す。また、２種類のエステル化合物を含む基剤について、エステル化合物の質量比を表中に示す。
以下の説明において、特に説明のない成分については、花王株式会社又は東京化成工業株式会社から入手することができる。
【００６０】
（基剤１：デカン酸２−プロピルへプチル）
攪拌翼、ディーンスタークトラップ、窒素導入管及び流量計を備えた３Ｌの四つ口フラスコ中に、デカン酸を７００ｇ（４．０７モル）、２−プロピル−１−ヘプタノールを７７０ｇ（４．８７モル）、パラトルエンスルホン酸を５ｇ、トルエンを８００ｍｌで仕込み、窒素雰囲気下、１３時間還流させたところ、７３ｍｌの水が流出した。室温まで冷却後、飽和炭酸水素ナトリウム水溶液で洗浄し、さらに水洗、飽和食塩水で洗浄後、無水硫酸ナトリウムで乾燥した。濾過後、エバポレーターでトルエンを留去し、さらに未反応アルコールを留去後、４０Ｐａ以下の減圧下、単蒸留により１８０〜２１０℃の留分を集め、１２００ｇの無色透明オイルとしてデカン酸２−プロピルへプチルを得た。収率は９５％であった。ガスクロマトグラフ分析により純度は９９．６％であった。
【００６１】
（基剤２：ドデカン酸２−プロピルヘプチル）
デカン酸の代わりにドデカン酸を用いた他は、上記基剤１と同様にして、ドデカン酸２−プロピルヘプチルを得た。なお、脂肪酸とアルコールのモル比は、上記基剤１と同様になるようにした。
【００６２】
（基剤３：デカン酸２−プロピルヘプチルとドデカン酸２−プロピルヘプチル（１：１））
上記基剤１のデカン酸２−プロピルヘプチルと、上記基剤２のドデカン酸２−プロピルヘプチルとを質量比で１：１で混合し、基剤３を得た。
【００６３】
（基剤４：デカン酸２−プロピルヘプチルとドデカン酸２−プロピルヘプチル(約３：１)）
攪拌翼、ディーンスタークトラップ、窒素導入管及び流量計を備えた１Ｌの四つ口フラスコ中に、デカン酸を１９１ｇ（１．１１５モル）、ドデカン酸を６８ｇ（０．３４モル）及び２−プロピル−１−ヘプタノールを２７５ｇ（１．７４モル）、チタンテトライソプロポキシドを０．２６ｇで仕込み、１００℃に昇温させ、溶解させた。その後、２時間かけて２００℃まで昇温、さらに水に流出が無くなるまで２時間反応を続けた。留出した水量は２６ｍｌとなった。次いで反応溶液を７０℃まで冷却した、水１０ｍｌを加えて３０分攪拌したところ、白色固体が析出した。再度１７０℃まで昇温し、系中に窒素及び蒸気を吹き込みながら１ｋＰａの減圧下、過剰の未反応アルコールを留去した。アルコールの留出が無くなってからさらに２時間を保ち、その後７０℃まで冷却した。吸着剤（キョ―ワード）及び濾過助剤（ラジオライト）をそれぞれ１０ｇで加えて３０分攪拌した後、メンブランフィルター濾過（目開き０．２μｍ）により吸着剤及び濾過助剤を除去し、４８０ｇの混合脂肪酸エステルを無色透明オイルとして得た。ガスクロマトグラフ分析により純度は９９．９％以上であった。
得られた混合脂肪酸エステルは、デカン酸２−プロピルヘプチルとドデカン酸２−プロピルヘプチルとを質量比で約３：１で含んだ（表中では質量比３：１と示す）。
【００６４】
（基剤５：オレイン酸２−プロピルヘプチル）
デカン酸の代わりにオレイン酸を用いた他は、上記基剤１と同様にして、ドデカン酸２−プロピルヘプチルを得た。なお、脂肪酸とアルコールのモル比は、上記基剤１と同様になるようにした。
（基剤６：デカン酸２−プロピルヘプチルとドデカン酸２−エチルヘキシル（３：１））
上記基剤１のデカン酸２−プロピルヘプチルと、後述する基剤１３のドデカン酸２−エチルヘキシルとを質量比で３：１で混合し、基剤６を得た。
（基剤７：ドデカン酸２−エチルヘキシルとオレイン酸２−プロピルヘプチル（６：４））
後述する基剤１３のドデカン酸２−エチルヘキシルと、上記基剤５のオレイン酸２−プロピルヘプチルとを質量比で６：４で混合し、基剤７を得た。
（基剤８：ドデカン酸オクチルとオレイン酸２−プロピルヘプチル（６：４））
ドデカン酸オクチルと、上記基剤５のオレイン酸２−プロピルヘプチルとを質量比で６：４で混合し、基剤７を得た。
ドデカン酸オクチルは、デカン酸の代わりにドデカン酸を用い、また、２−プロピル−１−ヘプタノールの代わりにｎ−オクタノールを用いた他は、上記基剤１と同様にして、ドデカン酸オクチルを得た。
【００６５】
（基剤９：イソノナン酸イソトリデシルとベヘン酸２−プロピルヘプチル（１：１））
攪拌翼、ディーンスタークトラップ、窒素導入管及び流量計を備えた１Ｌの四つ口フラスコ中に、ベヘン酸（花王株式会社製「ルナックＢＡ」）を８０ｇ（０．２５モル）、２‐プロピル−１−ヘプタノールを６０ｇ（０．３８モル）、パラトルエンスルホン酸を２ｇ、トルエンを５００ｍｌで仕込み、窒素雰囲気下、６時間還流させたところ、約５ｍｌの水が流出した。室温まで冷却後、飽和炭酸水素ナトリウム水溶液で洗浄した。さらに水洗、飽和食塩水で洗浄後、無水硫酸マグネシウムで乾燥した。濾過後、トルエン及び未反応アルコールを留去し、ベヘン酸２‐プロピルへプチルを粘ちょうな淡黄色透明オイルとして得た。これをさらに５０℃に加温し、攪拌しながら同質量のイソノナン酸イソトリデシルで希釈混合し、基剤９とした。
イソノナン酸イソトリデシルは、基剤１０と同様のものを用いた。
【００６６】
（基剤１０：イソノナン酸イソトリデシル）
イソノナン酸イソトリデシルは、高級アルコール工業株式会社より入手した。
（基剤１１：デカン酸２−エチルヘキシル）
２−プロピル−１−ヘプタノールの代わりに２−エチル−１−ヘキサノールを用いた他は、上記基剤１と同様にして、デカン酸２−エチルヘキシルを得た。なお、脂肪酸とアルコールのモル比は、上記基剤１と同様になるようにした。
（基剤１２：ノナン酸２−プロピルヘプチル）
デカン酸の代わりにノナン酸を用いた他は、上記基剤１と同様にして、ノナン酸２−プロピルヘプチルを得た。なお、脂肪酸とアルコールのモル比は、上記基剤１と同様になるようにした。
（基剤１３：ドデカン酸２−エチルヘキシル）
デカン酸の代わりにドデカン酸を用い、また、２−プロピル−１−ヘプタノールの代わりに２−エチル−１−ヘキサノールを用いた他は、上記基剤１と同様にして、ドデカン酸２−エチルヘキシルを得た。なお、脂肪酸とアルコールのモル比は、上記基剤１と同様になるようにした。
【００６７】
【表１】
2020152801.tif 000002
【００６８】
「インクの作製」
インクの処方を表２〜表４に示す。基剤のエステル化合物について、Ｒ１−ＣＯ−Ｏ−Ｒ２において、Ｒ１の炭素数、Ｒ２の炭素数、Ｒ２の側鎖の炭素数を各表に示す。また、２種類のエステル化合物を含む基剤について、エステル化合物の質量比を各表に示す。
各表に示す配合量にしたがって、顔料、顔料分散剤、及び基剤を混合し、ビーズミル「ダイノーミルＫＤＬ−Ａ」（株式会社シンマルエンタープライゼス製）により滞留時間１５分間の条件で、十分に顔料を分散した。続いて、メンブレンフィルターで粗大粒子を除去し、インクを得た。
【００６９】
用いた成分は、以下の通りである。
カーボンブラック「ＭＡ７７」：三菱ケミカル株式会社製「ＭＡ７７」。
カーボンブラック「ＮＥＲＯＸ５００」：エボニックジャパン株式会社製「ＮＥＲＯＸ５００」。
ソルスパース１８０００（有効成分１００％）：日本ルーブリゾール株式会社製「ソルスパース１８０００」、有効成分１００質量％。
ソルスパース１３９４０（有効成分４０％）：日本ルーブリゾール株式会社製「ソルスパース１３９４０」、有効成分４０質量％。
【００７０】
「評価」
上記実施例及び比較例のインクについて、以下の方法により評価を行った。これらの評価結果を表２〜表４に示す。
【００７１】
（クリアファイルの変形防止）
上記した各インクをライン式インクジェットプリンタ「オルフィスＦＷ５２３０」（理想科学工業株式会社製）に装填し、普通紙「理想用紙マルチ」（理想科学工業株式会社製）に、ベタ画像を印刷した。
なお、「オルフィスＦＷ５２３０」は、ライン型インクジェットヘッドを使用し、主走査方向（ノズルが並んでいる方向）に直交する副走査方向に用紙を搬送して印刷を行うシステムである。
得られた印刷物１０枚をプラス株式会社製クリアファイル「ＦＬ−１８３ＨＯ  ８８−１４９」に挟み、室温にて３日間放置した。その後、クリアファイルの変形防止を以下の基準で評価した。
Ａ：クリアファイルの変形がわずかに観察された。
Ｂ：クリアファイルの変形が観察されたが許容範囲であった。
Ｃ：クリアファイルの大きな変形が観察された。
【００７２】
（吐出性能）
上記した各インクを用いて、上記クリアファイルの変形防止と同様に印刷を行って、その後にインクを装填した状態でインクジェットプリンタを１ヵ月間放置した。１ヵ月放置後に、上記クリアファイルの変形防止と同様に印刷を行って、１枚目の印刷物を観察し、白スジの発生状態から以下の基準で吐出性能を評価した。
Ａ：白スジが１本以下。
Ｂ：白スジが２本〜４本。
Ｃ：白スジが５本以上。
【００７３】
【表２】
2020152801.tif 000003
【００７４】
【表３】
2020152801.tif 000004
【００７５】
【表４】
2020152801.tif 000005
【００７６】
表中に示す通り、各実施例のインクでは、クリアファイルの変形を防止することができ、また、インクジェット印刷において吐出性能が良好であった。
実施例１、２、５では、１種類のエステル化合物のみを含む基剤１、２、５を用いている。基剤１、２、５は、それぞれアルコール側の炭素鎖に炭素数３の側鎖を有しており、良好な結果が得られた。実施例１、２、５から、脂肪酸側の炭素鎖の炭素数が１１以上でよりよい結果となることがわかる。また、脂肪酸側の炭素鎖の炭素数が多くなるとエステル化合物の粘度が高くなり、吐出性能が低下する傾向があることがわかる。
【００７７】
実施例３では、実施例１の基剤１と実施例２の基剤２とを組み合わせた基剤３を用いており、良好な結果が得られた。
実施例４では、２種類の脂肪酸とアルコールとを混合して合成して、実施例３の基剤３と同じ組み合わせとなる基剤４を用いており、実施例３と同様に良好な結果が得られた。
【００７８】
実施例６では、基剤１のアルコール側に炭素数３の側鎖を有するエステル化合物と、アルコール側の炭素鎖において側鎖の炭素数が２であるが炭素数が少ない基剤１３のエステル化合物とを組み合わせており、良好な結果が得られた。
実施例７では、基剤５のアルコール側に炭素数３の側鎖を有するエステル化合物と、アルコール側の炭素鎖において側鎖の炭素数が２であるが炭素数が少ない基剤１３のエステル化合物とを組み合わせており、良好な結果が得られた。
実施例８では、基剤５のアルコール側に炭素数３の側鎖を有するエステル化合物と、アルコール側及び脂肪酸側ともに直鎖の炭素鎖であるエステル化合物とを組み合わせており、良好な結果が得られた。
各実施例を通して、２種以上のエステル化合物を用いる場合は、炭素数が２又は３である側鎖を有する化合物を組みわせることで、吐出性能が良好になることがわかる。
実施例１、９から、顔料及び顔料分散剤の種類に影響されないで、良好な結果が得られることがわかる。
【００７９】
比較例１は、アルコール側の炭素鎖において側鎖の炭素数が３であるが脂肪酸側の炭素鎖が２１と多いエステル化合物を、比較エステル化合物と組み合わせた基剤９を用いており、基剤９が高粘度化して、吐出性能が低下した。
比較例２は、アルコール側の炭素鎖において側鎖の炭素数が１である比較エステル化合物を用いており、クリアファイルの変形が発生した。
比較例３、５は、アルコール側の炭素鎖において側鎖の炭素数が２であるが全体の炭素数が少ない比較エステル化合物を用いており、揮発しやすくなって、クリアファイルの変形が発生した。さらに、比較例３の比較エステル化合物は、脂肪酸側の炭素鎖の炭素数が少なく、吐出性能が低下した。
比較例４は、脂肪酸側の炭素鎖の炭素数が少ない比較エステル化合物を用いており、揮発しやすくなって、クリアファイルの変形が発生した。